合金のデンドライト間領域を占める実質的に不溶な粒子を含み、鋳造合金中の粒組織を微細化するのに十分な量の遊離チタンを備える、鋳造用アルミニウム-銅合金。少なくとも0.01のチタンを含む、請求項1に記載の合金。0.15以下のチタンを含む、請求項1又は請求項2に記載の合金。0.15超のチタンを含む、請求項1又は請求項2に記載の合金。1以下のチタンを含む、請求項1~4のいずれか一項に記載の合金。0.5以下のチタンを含む、請求項5に記載の合金。Cu3.0~6.0Mg0.0~1.5Ag0.0~1.5Mn0.0~0.8Fe0.0~1.5Si0.0~1.5Zn0.0~4.0Sb0.0~0.5Zr0.0~0.5Co0.0~0.5Ti0.01~1.0不溶な粒子20以下Al及び不可避不純物残部を含むアルミニウム-銅合金。Cu4.0~5.0Mg0.2~0.5Ag0.0~0.5Mn0.0~0.6Fe0.0~0.15Si0.0~0.15Zn0.0~1.8Sb0.0~0.5Zr0.0~0.5Co0.0~0.5Ti0.01~1.0不溶な粒子10以下Al及び不可避不純物残部を含む合金。Cu4.0~5.0Mg0.2~0.5Ag0.4~1.0Mn0.0~0.6Fe0.0~0.15Si0.0~0.15Zn0.0~1.8Sb0.0~0.5Zr0.0~0.5Co0.0~0.5Ti0.01~1.0不溶な粒子10以下Al及び不可避不純物残部を含む合金。Cu4.2~5.0Mg0.2~0.5Ag0.0~0.85Mn0.0~0.4Fe0.0~0.15Si0.0~0.15Zn0.0~1.8Sb0.0~0.5Zr0.0~0.5Co0.0~0.5Ti0.01~1.0不溶な粒子1.5~9.0Al及び不可避不純物残部を含む合金。Cu4.2~5.0Mg0.2~0.5Ag0.0~0.85Mn0.0~0.4Fe0.0~0.15Si0.0~0.15Zn0.0~1.8Sb0.0~0.5Zr0.0~0.5Co0.0~0.5Ti0.01~1.0不溶な粒子4.0~9.0Al及び不可避不純物残部を含む合金。Cu4.2~5.0Mg0.2~0.5Ag0.45~0.85Mn0.0~0.4Fe0.0~0.15Si0.0~0.15Zn0.0~1.8Sb0.0~0.5Zr0.0~0.5Co0.0~0.5Ti0.01~1.0不溶な粒子1.5~9.0Al及び不可避不純物残部を含む合金。Cu4.2~5.0Mg0.2~0.5Ag0.45~0.85Mn0.0~0.4Fe0.0~0.15Si0.0~0.15Zn0.0~1.8Sb0.0~0.5Zr0.0~0.5Co0.0~0.5Ti0.01~1.0不溶な粒子4.0~9.0Al及び不可避不純物残部を含む合金。不溶な粒子が、固体合金のデンドライトアーム間隔/粒の寸法より少なくとも1桁小さい範囲の寸法であり、合金のデンドライト間/粒間領域を占める、請求項1~13のいずれか一項に記載の合金。不溶な粒子が、0.5~25μmの範囲の粒子径を有する、請求項14に記載の合金。粒子径が、0.5~15μmの範囲内にある、請求項14に記載の合金。粒子径が、0.5~5μmの範囲内にある、請求項14に記載の合金。少なくとも0.5の不溶な粒子を含む、請求項1~17のいずれか一項に記載の合金。20以下の不溶な粒子を含む、請求項1~17のいずれか一項に記載の合金。粒子が、二ホウ化チタン粒子を含む、請求項1~19のいずれか一項に記載の合金。0.5~10の二ホウ化チタン粒子を含む、請求項20に記載の合金。3~7の二ホウ化チタン粒子を含む、請求項20に記載の合金。4の二ホウ化チタン粒子を含む、請求項20に記載の合金。7の二ホウ化チタン粒子を含む、請求項20に記載の合金。請求項1~24のいずれか一項に記載のアルミニウム-銅合金を溶解するステップと、得られた合金を鋳型に導入するステップとを含む、鋳物を作製する方法。鋳型の中で合金の冷却速度を調節するステップを含む、請求項25に記載の方法。合金が、請求項3又はそれに従属する任意の請求項において請求されているものであり、鋳物が、ダイカスト法又は他の急冷凝固法により作製される、請求項26に記載の方法。合金が、請求項4又はそれに従属する任意の請求項で請求されているものであり、鋳物が、砂型鋳造又は焼流し精密鋳造により作製される、請求項26に記載の方法。請求項1~24のいずれか一項に記載の合金から、又は請求項25~28のいずれか一項に記載の方法により、作製される鋳物。添付図面を参照し、そこに示されながら、前に本明細書において実質的に記載されている合金。本明細書において、及び/又は添付図面において記載した、任意の、新規の特徴又は新規の特徴の組合せ。